(57)【特許請求の範囲】
【請求項１】
前熱処理が施された熱可塑性繊維を含む繊維布帛（ただし不織布を除く）または当該繊維布帛を縫製した縫製品である繊維製品に、湿熱処理によりシワおよび／またはシボを付与するシワ付け熱処理と、染色加工とを同時に施すことを特徴とする繊維製品の製造方法。
【請求項２】
前記シワ付け熱処理は、前記繊維製品をねじった状態、絞った状態、縛った状態、袋詰めした状態、またはねじったもの、絞ったものもしくは縛ったものを袋詰めした状態とすることによりシワおよび／またはシボを形成し、その状態で湿熱処理を行って前記シワおよび／またはシボを固定することにより行う請求項１記載の繊維製品の製造方法。
【請求項３】
前記熱可塑性繊維がポリエステル系繊維および／またはポリアミド系繊維である請求項１または２記載の繊維製品の製造方法。
【請求項４】
前記前熱処理が、精練処理、リラックス処理、減量加工および乾熱セットからなる群から選択される少なくとも１種であり、当該前熱処理における処理温度が７０℃以上２１０℃以下である請求項１〜３のいずれかに記載の繊維製品の製造方法。
【請求項５】
前記湿熱処理における処理温度が６０℃以上１５０℃以下である請求項１〜４のいずれかに記載の繊維製品の製造方法。
【発明の詳細な説明】
【技術分野】
【０００１】
本発明は、繊維製品の製造方法に関する。さらに詳しくは、シワおよび／またはシボを付与した繊維製品の製造方法に関する。
【背景技術】
【０００２】
従来、繊維布帛にシワおよび／またはシボを付与しようとする場合、その方法としては、主に、布帛を構成する糸の解撚差によってシワおよび／またはシボを形成させる糸使いを行う方法と、布帛とした後にシワおよび／またはシボを付与する方法が用いられている。
糸の解撚差によってシワおよび／またはシボを形成させる糸使いを行う方法の例として、縮緬や楊柳などが知られている。縮緬とは縦糸に無撚糸、緯糸に強撚糸を使用した平織織物を精練処理し、糸の解撚差により一面に細かいシボを表現させるものである（例えば、特許文献１）。楊柳とは緯糸に片強撚糸を使用した平織織物を精練処理し、糸の解撚差により縦方向のシボを表現させるものである。
また、布帛とした後にシワおよび／またはシボを付与する方法として、加熱エンボスローラーを布帛表面に押圧することで、布帛に対してエンボスローラーに彫刻された通りのシワおよび／またはシボを付与するエンボス加工が知られている。さらにまた、生機を袋詰めしてワッシャー等で揉む等の湿熱処理を施すことにより袋シワを付与する方法が知られている（例えば、特許文献２参照）。
【先行技術文献】
【特許文献】
【０００３】
【特許文献１】特開平９−１１１５８５号公報
【特許文献２】特開平６−２９９４６３号公報
【発明の概要】
【発明が解決しようとする課題】
【０００４】
しかし、縮緬や楊柳などの方法でシワおよび／またはシボを付与しようとした場合、織設計段階で糸使いを指定することになる。そのため、織布後はシワおよび／またはシボを変更することができず、汎用性に欠けるという問題がある。
また、エンボス加工では、エンボスローラーがその彫刻に高度な技術と時間を要するため高価であり、加工布が高価になるという問題や、シワおよび／またはシボの形状の多様化には事実上対応できないという問題もある。
さらに、従来、染色加工や洗濯などに耐えうるシワおよび／またはシボを付与するためには、生機の段階でシワ付け熱処理を行う必要がある。しかし、生機の段階でシワ付け熱処理により付与したシワは完全には元には戻らないので、晒し等の状態で在庫になってしまった場合に汎用性に欠けるという問題がある。また、生機の段階でシワ付け熱処理を行わず、フラット状態で精練処理、リラックス処理、減量加工、乾熱セット等の熱処理を行って晒しにしてしまったものは、後加工でシワ付けしても、そのシワおよび／またはシボが染色加工や洗濯を行った際に消えやすく、耐久性のあるシワおよび／またはシボを付与できないと考えられていた。
【０００５】
本発明は、上記事情に鑑みてなされたものであって、前熱処理された熱可塑性繊維を含む繊維布帛または当該繊維布帛を用いた縫製品に対し、染色加工や洗濯に対する耐久性に優れたシワおよび／またはシボを任意に付与することができる繊維製品の製造方法を提供することを目的とする。
【課題を解決するための手段】
【０００６】
上記課題を解決する本発明は、前熱処理が施された熱可塑性繊維（ただし不織布を除く）を含む繊維布帛または当該繊維布帛を縫製した縫製品である繊維製品に、湿熱処理によりシワおよび／またはシボを付与するシワ付け熱処理と、染色加工とを同時に施すことを特徴とする繊維製品の製造方法である。
本発明において、前記シワ付け熱処理は、前記繊維製品をねじった状態、絞った状態、縛った状態、袋詰めした状態、またはねじったもの、絞ったものもしくは縛ったものを袋詰めした状態とすることによりシワおよび／またはシボを形成し、その状態で湿熱処理を行って前記シワおよび／またはシボを固定することにより行うことが好ましい。
本発明においては、前記熱可塑性繊維がポリエステル系繊維および／またはポリアミド系繊維であることが好ましい。
本発明においては、前記前熱処理が、精練処理、リラックス処理、減量加工および乾熱セットからなる群から選択される少なくとも１種であり、当該前熱処理における処理温度が７０℃以上２１０℃以下であることが好ましい。
本発明においては、前記シワ付け熱処理が湿熱処理であり、当該シワ付け熱処理における処理温度が６０℃以上１５０℃以下であることが好ましい。
【発明の効果】
【０００７】
本発明の繊維製品の製造方法によれば、前熱処理された熱可塑性繊維を含む繊維布帛または当該繊維布帛を用いた縫製品に対し、染色加工や洗濯に対する耐久性に優れたシワおよび／またはシボを任意に付与することができる。
【０００８】
したがって、前熱処理が施された熱可塑性繊維を含む繊維布帛または当該繊維布帛を用いた縫製品を、シワおよび／またはシボを付与しない状態で保管しておき、市場の要望に応じ、任意にシワおよび／またはシボを付与することができる。
そのため、汎用性があるとともに、短納期化も可能となる。すなわち、近年、流行の変化や多様化が激しくなり、翌年、どのような製品が流行するかを予測することが困難となっている。また、流行の多様化に合わせて、多くの種類の製品を少量ずつ製造する多品種小ロット化の流れもますます強くなってきている。それに伴い、大量に繊維布帛や縫製品を生産しても、不良在庫となる可能性が高くなっており、在庫ができるだけ生じないように、シワやシボなどの表面外観、風合い、タッチ、色相等のための処理は、流行をつかんだ時点で施すことが望まれている。本発明においては、前熱処理後に耐久性に優れたシワおよび／またはシボを形成できるため、多様な繊維製品の製造において有用であり、短納期化、多様化等に対応できる。
【０００９】
また、本発明の繊維製品の製造方法において、縫製品にシワ付け熱処理を施した場合には、縫製による縫合部を跨いでもシワやシボの一体感が得られ、意匠性に優れる繊維製品が得られる。すなわち、従来、シワおよび／またはシボを有する縫製品は、シワおよび／またはシボを有する繊維布帛を裁断し、縫製することにより製造される。そのため、シワおよび／またはシボを有する縫製品においては、縫製部分のシワおよび／またはシボが断続的となり、縫製品の外観が、一体感の伴わない不自然なものとなってしまう。これに対し、本発明においては、縫製品とした後にシワおよび／またはシボを形成する後加工によりシワおよび／またはシボを有する縫製品を製造できる。そのため、得られる縫製品は、その表面のシワおよび／またはシボが、縫製部分や折り返し部分においても連続的かつ一体感のある縫製品である。
さらに、本発明においては、シワ付け熱処理を行った後、またはシワ付け熱処理と同時に染色加工を施すため、得られる縫製品は、全体としてみると、縫製部分や折り返し部分において、シワやシボが連続的で自然な一体感があることに加え、色相（カラー）も、布帛への染料液の液通りの良し悪しによる染着差で、連続的で自然なムラ染めや絞り染め調になり、優れた品質を有する。
【発明を実施するための形態】
【００１０】
本発明においては、前熱処理が施された熱可塑性繊維を含む繊維布帛または当該繊維布帛を縫製した縫製品である繊維製品に、シワおよび／またはシボを付与するシワ付け熱処理を施した後、そのシワ付け熱処理よりも低温で染色加工を施すか、または前記シワ付け熱処理と染色加工とを同時に施す。
【００１１】
本発明において、熱可塑性繊維を含む繊維布帛の「熱可塑性繊維」としては、ポリエステル系繊維、ポリアミド系繊維、アクリル系繊維、アセテート系繊維などが挙げられる。本発明においては、これらの中でも、シワおよび／またはシボの耐久性の高さから、ポリエステル系繊維および／またはポリアミド系繊維が好ましい。
ポリエステル系繊維としては、例えば、テレフタル酸とエチレングリコールの縮合物であるポリエチレンテレフタレート、テレフタル酸と１，４−ブタンジオールの縮合物であるポリブチレンテレフタレートをはじめ、ポリトリメチレンテレフタレート、カチオン可染ポリエステル、常圧可染ポリエステル等の繊維が挙げられる。
ポリアミド系繊維としては、ナイロン６・６、ナイロン６、ナイロン１２、ナイロン６にポリアルキレングリコール、ジカルボン酸やアミンなどを共重合したもの等の繊維が挙げられる。
【００１２】
また、熱可塑性繊維を含む繊維布帛は、織物、編物、不織布など何ら限定されず、その織編組織も何ら限定されない。また、繊維布帛の糸使いについても、特に限定はなく、たとえば前記熱可塑性繊維のみからなるものであってもよく、前記熱可塑性繊維と綿、毛、麻、絹などの天然繊維および／またはレーヨン、キュプラなどの再生繊維、アセテートなどの半合成繊維との交織、交編、または混繊、混紡であってもよい。
繊維布帛としては、熱可塑性繊維としてポリエステル系繊維および／またはポリアミド系繊維をふくむものが好ましい。
【００１３】
本発明において、「前熱処理が施された熱可塑性繊維を含む繊維布帛」とは、予め、シワおよび／またはシボを付与するシワ付け熱処理を施す前に、何らかの熱処理が施された繊維布帛である。
前熱処理としては、精練処理、リラックス処理、減量加工および乾熱セット等が挙げられ、繊維布帛は、これらのなかから選択される少なくとも１種の熱処理が施されたものであることが好ましい。
これらの前熱処理は、従来公知の方法により行うことができる。
【００１４】
本発明において、前熱処理における処理温度は、いずれの処理を行う場合においても、７０℃以上２１０℃以下であることが好ましい。
特に、前熱処理として、精練、リラックス処理、減量加工の何れかを行う場合は、当該前熱処理は、処理温度が７０℃以上１４０℃以下の湿熱処理が好ましく、７０℃以上１１０℃以下がより好ましい。７０℃未満であると、糊剤や油剤などの残留が生じることがあり、１４０℃を越える温度であると、繊維が劣化するおそれがある。
また、前熱処理として、乾熱セットを行う場合、当該前熱処理の処理温度は、７０℃以上２１０℃以下が好ましく、１４０℃以上１９０℃以下がより好ましい。７０℃未満では必要なセット効果が得られなかったり、不必要なシワが除去できなかったりすることがある。また、２１０℃を越える温度であると、風合が硬化したり繊維が劣化することがある。
【００１５】
また、本発明において、「当該繊維布帛を縫製した縫製品」とは、前記前熱処理が施された熱可塑性繊維を含む繊維布帛を縫製したものであって、前記熱可塑性繊維を含む繊維布帛のみを縫製して得られる縫製品であってもよく、前記熱可塑性繊維を含む繊維布帛以外の天然繊維のみからなるような繊維と前記熱可塑性繊維を含む繊維布帛を組み合わせて縫製して得られる縫製品であってもよい。具体的な縫製品としては、シャツ、キャミソール、ドレス、ジャケット、スカート、パンツ、鞄などが挙げられる。
【００１６】
これらの前熱処理された熱可塑性繊維を含む繊維布帛または当該繊維布帛を縫製した縫製品（繊維製品）にシワおよび／またはシボを付与するシワ付け熱処理は、たとえば以下のようにして行うことができる。
まず、繊維製品をねじったり、絞ったり、縛ったり、袋詰めにしたり、また、ねじったものなどを袋詰めした状態とすることにより、仮のシワおよび／またはシボを形成する。このときに紐や板などを用いてもよい。
そして、仮のシワおよび／またはシボが形成された状態で熱処理を行うことで任意のシワおよび／またはシボを固定する。
【００１７】
仮のシワおよび／またはシボを形成する方法の具体例としては、たとえば以下の（１）〜（４）等が挙げられる。
（１）繊維製品を、少なくとも一つの開封口を有する袋に、手や棒など使用した人力で押し込む方法。
（２）上記（１）の方法において、人力に代えて、エアーシリンダーにつないだ棒で、エアー圧を利用する方法。
（３）繊維製品をシワやシボを形成した状態で、複数の板（木板、樹脂板等）の間に狭持する方法。
（４）繊維製品を、絞ったり、折りたたんで、仕付け糸や結束バンドで留める方法。
上記（１）の方法において用いられる袋としては、たとえば、綿、麻、レーヨン等の布帛で構成される袋、魚網や網タイツ、樹脂性の網製品等が例示できる。
これらの方法は、いずれか１種を選択してもよく、２種以上を組み合わせてもよい。
また、（１）、（２）の方法でシワおよび／またはシボを形成する場合、次工程で熱処理を行う際に処理の途中で繊維製品が飛び出ないように、袋の開封口を紐、ロープ等で密閉することが好ましい。また、（３）の方法の場合、板の狭持状態を確実にすることが好ましく、（４）の方法の場合、仕付け糸や結束バンドが簡単に外れないようにすることが好ましい。
【００１８】
シワおよび／またはシボを固定する熱処理は、乾熱処理、湿熱処理どちらでも用いることができるが、シワやシボの洗濯等に対する耐久性の観点からは、湿熱処理により行うことが好ましい。
湿熱処理の処理温度は、６０℃以上１５０℃以下が好ましく、７０℃以上１４０℃以下がより好ましい。６０℃未満であるとシワやシボの耐久性が出ず、１５０℃を越える温度では、風合が硬化したり繊維が劣化することがある。
処理時間は、処理温度、熱可塑性繊維の種類等を考慮して適宜設定すればよく、通常、１〜９０分間の範囲内であることが好ましい。
たとえば、熱可塑性繊維がポリエステル系繊維を含み、ポリアミド系繊維を含まない場合は、８０℃以上１４０℃以下で１分間〜９０分間の湿熱処理が好ましく、ポリアミド系繊維を含み、ポリエステル繊維を含まない場合は７０℃以上１２０℃以下で１分間〜９０分間の湿熱処理が好ましい。また、繊維製品がポリエステル繊維およびポリアミド繊維の両方を含む場合は、８０℃以上１２０℃以下で１分間〜９０分間の湿熱処理が好ましい。
【００１９】
ここで、「湿熱処理」とは、水蒸気中においてなされる処理や水の中に浸漬してなされる処理のことをいう。
湿熱処理に用いる湿熱処理装置としては、たとえば、ウインス、液流染色機、気流染色機などの一般的に染色に用いられている装置を用いることができる。また、シワやシボの形成の観点から、また、縫製品の状態となっているものに対して湿熱処理を行う場合は、加工性の観点から、捺染用発色機として用いられているような高圧スチーマーや、ポリエステル系繊維のリラックスに用いられている高圧ワッシャーなどが好ましく用いられる。また、株式会社小野森鉄工所製の「染料役者」（登録商標）はドラム式の小型染色機であり、これを用いてもよい。高圧スチーマーは内部に水蒸気を満たした状態で生地を静置させて湿熱処理を行い、高圧ワッシャーや「染料役者」は水のみ、またはアルカリ剤や界面活性剤を加えた水中で揉み効果を与えた状態で湿熱処理を行うことができる。使用する繊維布帛の糸使い、組成、求めるシワおよび／またはシボの形状に応じて好ましい熱処理装置を用いる。
【００２０】
本発明においては、上記シワ付け熱処理の後、そのシワ付け熱処理よりも低温で染色加工を施す（後染色）か、またはシワ付け熱処理と同時に染色加工（同時染色）を行う。
これにより、上記のようにして形成したシワおよび／またはシボを、洗濯等に対する耐久性が良好なものとすることができる。また、シワ付け熱処理の際に絞ったり、縛ったりした部分とそれ以外の部分との間で染料の染着差が現れ、染色面での意匠性を付与することができる。
染色加工における処理温度は、後染色および同時染色いずれの場合においても、５０℃以上１４０℃以下が好ましく、７０℃以上１３０℃以下がより好ましい。特に、熱可塑性繊維としてポリエステル系繊維を含み、ポリアミド系繊維を含まない場合は、１００℃以上１３０℃以下が好ましく、ポリアミド系繊維を含み、ポリエステル繊維を含まない場合は８０℃以上１１０℃以下が好ましく、ポリエステル繊維およびポリアミド繊維の両方を含む場合は、１００℃以上１１０℃以下が好ましい。５０℃未満であると、染料が充分に染着せず、１４０℃を越える温度では、染料が分解したり、風合が硬化したり、繊維が劣化するおそれがある。
【００２１】
後染色の場合、染色加工の処理温度は、シワ付け熱処理よりも低い温度であれば良い。
特に、染色加工は、シワ付け熱処理における処理温度よりも、５℃から２０℃低い温度が好ましく、５℃から１０℃低い温度で行うことがより好ましい。上記範囲内の処理温度で染色加工を施すことにより、シワ付け熱処理で形成したシワおよび／またはシボを良好に保持することができる。
染色加工に用いられる染料は、公知の染料を用いることができる。本発明においては、通常の染色よりも低温での染色となるため、分散染料では、Ｅタイプと言われている低温染着型の染料が好ましいが、これに限定されるものではない。また、酸性染料を用いる場合にも、公知の任意のタイプの染料を用いればよい。
また、染色加工に用いる加工機も公知のものを用いることができる。
【００２２】
同時染色の場合、染色加工における処理温度はシワ付け熱処理における処理温度と同じである。
同時染色は、上記シワ付け熱処理において、シワおよび／またはシボを固定する熱処理を湿熱処理により行う際に、染色機等の染色可能な装置を用い、その装置内に染料を添加することにより行うことができる。
【００２３】
本発明においては、染色加工と同時に、および／または染色加工後に、さらに仕上げ加工を行ってもよい。
また、染色加工後、またはその後の仕上げ加工後、必要に応じ、６０℃〜１２０℃程度でループ式乾燥機、ネット式ドライアー、タンブラー乾燥機、オーブン、テンターなどを用いて乾燥し、１００℃〜１４０℃程度で仕上げセットを行うと良い。
仕上げ加工としては、柔軟加工や制電加工、撥水加工、防炎加工、消臭加工、抗菌防臭加工、制菌加工、制電加工、防汚加工、吸水加工などが挙げられる。
仕上げ加工は、シワ付け熱処理加工と同じ装置をもちいたり、スプレー装置やパデイング装置を用いても良い。
仕上げ加工は、使用する仕上げ加工剤の特性等に応じて、乾熱処理、湿式処理いずれの処理方法も使用できる。
【００２４】
本発明において、仕上げ加工や乾燥、仕上げセット（以下、これらをまとめて仕上げ処理ということがある。）を湿熱処理により行う場合は、シワ付け熱処理における処理温度と同等かそれよりも低い温度で行うことが好ましい。また、仕上げ処理を乾熱処理により行う場合は、シワ付け熱処理における処理温度と同等かそれよりも低い温度で行うことが好ましいが、１分間程度の短時間であれば、シワ付け熱処理における処理温度よりも１０〜２０℃程度高い温度であってもよい。
【００２５】
本発明においては、シワ付け熱処理以降の工程（後染色を行う場合の染色処理、仕上げ処理、乾燥および仕上げセット）は、なるべく張力をかけないように行うことが好ましい。これにより、繊維製品に形成した任意のシワおよび／またはシボを良好な形状で保持することができる。
【実施例】
【００２６】
以下、実施例により本発明を更に説明するが、本発明はこれらの実施例によりなんら限定されるものではない。
参考例１
ポリエステル１００％のジョーゼット織物（経糸８３デシテックス／７２フィラメント、緯糸８３デシテックス／７２フィラメント。経糸密度１２３本／２．５４ｃｍ、緯糸密度９２本／２．５４ｃｍ）を高圧ワッシャーで１２０℃でリラックス処理を行い、水洗後、１４０℃のシリンダー乾燥機で乾燥し、テンターで１９０℃で１分で予備セットし、減量加工を行い、最後に仕上げセットをテンターで１８０℃で１分間行ったものを「前熱処理が施された熱可塑性繊維を含む繊維布帛」として用いた。
得られた繊維布帛を鎖状に縛ったものを綿製の袋に詰め込み、袋の口を綿紐できつく縛った後、株式会社小野森鉄工所製の「染料役者」（登録商標）を用い、袋と水１００Ｌとを投入して、温度１３５℃、ドラム回転数２０回転／分で２０分間のシワ付け熱処理を行い、シワおよび／またはシボを固定させた。
シワ付け熱処理を行った生地を綿袋から取り出すと、全体に均一なメロンの網目状のシワおよび／またはシボが付与されていた。
次に、疋染め用の小型液流染色機で分散染料Ｄｉａｎｉｘ  Ｔｕｘｅｄｏ  ＢｌａｃｋＦ（ダイスタージャパン（株）製）を生地重量に対し９％の割合で用いて１２５℃で１５分間で黒色に染色した。その後、ソーダ灰２ｇ／Ｌ、ハイドロサルファイト２ｇ／Ｌを添加した洗浄液を用い、８０℃で１０分間洗浄処理を行い、引き続き常温の水で洗浄処理を行った。
次に、帯電防止剤ナイスポールＮＦ１２３（日華化学（株）製）５ｇ／Ｌ溶液をパディング法にて付与し、ネット式ドライアーを用い１００℃にて１分間乾燥した後、１３０℃で１分間テンターを用いて仕上げセットを行った。
【００２７】
得られた繊維布帛は、染色加工後もメロンの網目状のシワおよび／またはシボを保持していた。
次に、ＪＩＳ  Ｌ０２１７  １０３法に準じて５回洗濯をおこなったが、メロンの網目状のシワおよび／またはシボを保持しており、形成されたシワおよび／またはシボが洗濯にも耐えうるものであったことが確認できた。
【００２８】
参考例２
ポリエステル１００％のジョーゼット織物（経糸８３デシテックス／７２フィラメント、緯糸８３デシテックス／７２フィラメント。経糸密度１２３本／２．５４ｃｍ、緯糸密度９２本／２．５４ｃｍ）を高圧ワッシャーで１２０℃でリラックス処理を行い、水洗後、１４０℃のシリンダー乾燥機で乾燥し、テンターで１９０℃で１分で予備セットし、減量加工を行い、最後に仕上げセットをテンターで１８０℃で１分間行った。
得られた繊維布帛を用いてキャミソールを縫製したものを「前熱処理が施された熱可塑性繊維を含む繊維布帛を縫製した縫製品」として用いた。
その縫製品をきつくねじり、ねじりを紐を用い固定した状態で高圧スチーマー中に吊り下げ、蒸気を満たして１４０℃で３０分間シワ付け熱処理を行った。その後、ねじりをほどき、株式会社小野森鉄工所製の「染料役者」（登録商標）を用い、１２５℃で３０分間、分散染料Ｓｕｍｉｋａｒｏｎ  Ｙｅｌｌｏｗ  Ｅ−ＲＰＤ（住化染料テック（株）製）を生地重量に対して０．５％の割合で用いて黄色に染色した。染色後、帯電防止剤ナイスポールＮＦ１２３（日華化学（株）製）５ｇ／Ｌ溶液に浸漬させ、遠心脱水をおこなった後、ハンガーに掛けてオーブンを用いて１３０℃で乾燥させた。
【００２９】
最終的に得られたキャミソールは、全体的に自然なねじり状のシワが入ったもので、染色後もシワが保持されていた。
次に、ＪＩＳ  Ｌ０２１７  １０３法に準じて５回洗濯をおこなったが、シワを保持しており、形成されたシワが洗濯にも耐えうるものであったことが確認できた。
【００３０】
参考例３
経糸ポリエステル１００％（９３デシテックス／３６フィラメント）、緯糸綿１００％（３０番手）のツイル織物を、減量加工し、液流染色機で９８℃でリラックスし、その後、乾燥機で１６０℃で１分間で乾燥し、テンターで１７０℃で１分間で仕上げセットしたものを「前熱処理が施された熱可塑性繊維を含む繊維布帛」として用いた。
得られた繊維布帛を綿製の袋に詰め込み、袋の口を綿紐できつく縛った後、株式会社小野森鉄工所製の「染料役者」（登録商標）を用い、袋と水１００Ｌとを投入して、温度１２５℃、ドラム回転数２０回転／分で３０分間のシワ付け熱処理を行い、シワおよび／またはシボを固定させた。
次に、シワ付け熱処理を行った生地を綿袋から取り出すと、全体的に均一なメロンの網目状のシワおよび／またはシボが付与されていた。
次に、疋染め用の小型液流染色機で分散染料Ｄｉａｎｉｘ  Ｔｕｘｅｄｏ  Ｂｌａｃｋ  Ｆ（ダイスタージャパン（株）製）を生地重量に対して５．０％の割合で用いて１２５℃で１５分間でポリエステル側を黒色に染色した。その後、ソーダ灰２ｇ／Ｌ、ハイドロサルファイト２ｇ／Ｌを添加した洗浄液を用い、８０℃で１０分間洗浄処理を行い、引き続き常温の水で洗浄処理を行った。
次に、ネット式ドライアーを用い、１００℃にて１分間乾燥した後、１３０℃で１分間テンターを用いて仕上げセットを行った。
【００３１】
得られた繊維布帛は、染色加工後もメロンの網目状のシワおよび／またはシボを保持していた。
次に、ＪＩＳ  Ｌ０２１７  １０３法に準じて５回洗濯をおこなったが、シワを保持しており、形成されたシワおよび／またはシボが洗濯にも耐えうるものであったことが確認できた。
【００３２】
参考例４
ポリアミド１００％の平織物（経糸７８デシテックス／３４フィラメント、緯糸７８デシテックス／３４フィラメント。経糸密度１１９本／２．５４ｃｍ、緯糸密度８７本／２．５４ｃｍ）を連続精練処理を行い、シリンダー乾燥機で１４０℃で乾燥し、テンターで１９０℃で１分で予備セットを行った。
得られた繊維布帛を用いてスカートを縫製したものを「前熱処理が施された熱可塑性繊維を含む繊維布帛を縫製した縫製品」として用いた。
その縫製品をきつくねじり、ねじりを固定した状態で高圧スチーマー中に吊り下げ、蒸気を満たして１１０℃で３０分間シワ付け熱処理を行った。その後、ねじりをほどき、株式会社小野森鉄工所製の「染料役者」（登録商標）を用い、１００℃で３０分間、酸性染料Ｎｙｌｏｓａｎ  Ｙｅｌｌｏｗ  Ｎ３ＲＬ（クラリアント（株）製）を生地重量に対して０．２％の割合で用いて黄色に染色した。その後、ハンガーに掛けてオーブンを用いて１００℃で乾燥させた。
【００３３】
得られたスカートは、全体的に自然なねじりシワの入ったもので、染色後もシワが保持されており、意匠性に優れたものであった。
次に、ＪＩＳ  Ｌ０２１７  １０３法に準じて５回洗濯をおこなったが、シワを保持しており、形成されたシワが洗濯にも耐えうるものであったことが確認できた。
【００３４】
実施例５
ポリエステル１００％のジョーゼット織物（経糸８３デシテックス／７２フィラメント、緯糸８３デシテックス／７２フィラメント。経糸密度１２３本／２．５４ｃｍ、緯糸密度９２本／２．５４ｃｍ）を高圧ワッシャーで１２０℃でリラックス処理を行い、水洗後、１４０℃のシリンダー乾燥機で乾燥し、テンターで１９０℃で１分で予備セットし、減量加工を行い、最後に仕上げセットをテンターで１８０℃で１分間行った。
得られた繊維布帛を用いてキャミソールを縫製したものを「前熱処理が施された熱可塑性繊維を含む繊維布帛を縫製した縫製品」として用いた。
その縫製品をきつくねじり、ねじりを紐を用い固定した。これを、株式会社小野森鉄工所製の「染料役者」（登録商標）に、仮のねじりを固定した縫製品と水を投入し、１３０℃で３０分間、分散染料Ｓｕｍｉｋａｒｏｎ  Ｙｅｌｌｏｗ  Ｅ−ＲＰＤ（住化染料テック（株）製）を生地重量に対して０．５％の割合で用いて黄色に染色した。染色後、ねじりをほどき、帯電防止剤ナイスポールＮＦ１２３（日華化学（株）製）５ｇ／Ｌ溶液に浸漬させ、遠心脱水をおこなった後、ハンガーに掛けてオーブンを用いて１３０℃で乾燥させた。
【００３５】
最終的に得られたキャミソールは、全体的に自然なねじり状のシワが入ったもので、染着差により、ねじりの内側から外側に向かって徐々に濃度が濃くなっており、意匠性に優れたものであった。
次に、ＪＩＳ  Ｌ０２１７  １０３法に準じて５回洗濯をおこなったが、シワを保持しており、形成されたシワが洗濯にも耐えうるものであったことが確認できた。
【００３６】
比較例１
ポリエステル１００％のジョーゼット織物（経糸８３デシテックス／７２フィラメント、緯糸８３デシテックス／７２フィラメント。経糸密度１２３本／２．５４ｃｍ、緯糸密度９２本／２．５４ｃｍ）を高圧ワッシャーで１２０℃でリラックス処理を行い、水洗後、１４０℃のシリンダー乾燥機で乾燥し、テンターで１９０℃で１分で予備セットし、減量加工を行い、最後に仕上げセットをテンターで１８０℃で１分間行ったものを「前熱処理が施された熱可塑性繊維を含む繊維布帛」として用いた。
得られた繊維布帛を鎖状に縛ったものを綿製の袋に詰め込み、袋の口を綿紐できつく縛った後、株式会社小野森鉄工所製の「染料役者」（登録商標）を用い、袋と水１００Ｌとを投入して、温度１２５℃、ドラム回転数２０回転／分で３０分間のシワ付け熱処理を行い、シワおよび／またはシボを固定させた。
次に、シワ付け熱処理を行った生地を綿袋から取り出すと、全体的に均一なメロンの網目状のシワおよび／またはシボが付与されていた。
次に、疋染め用の小型液流染色機で分散染料Ｄｉａｎｉｘ  Ｔｕｘｅｄｏ  Ｂｌａｃｋ  Ｆ（ダイスタージャパン（株）製）を生地重量に対して５．０％の割合で用いて１３５℃で１５分間で黒色に染色した。その後、ソーダ灰２ｇ／Ｌ、ハイドロサルファイト２ｇ／Ｌを添加した洗浄液を用い、８０℃で１０分間洗浄処理を行い、引き続き常温の水で洗浄処理を行った。
次に、帯電防止剤ナイスポールＮＦ１２３（日華化学（株）製）５ｇ／Ｌ溶液をパディング法にて付与し、シリンダー乾燥機を用い１３０℃で乾燥した後、１８０℃で１分間テンターを用いて、繊維布帛を緊張させて仕上げセットを行った。
【００３７】
得られた繊維布帛は、染色加工後にはメロンの網目状のシワおよび／またはシボをほとんど保持していなかった。
また、ＪＩＳ  Ｌ０２１７  １０３法に準じて５回洗濯をおこなったが、メロンの網目状のシワおよび／またはシボを保持しておらず、形成されたシワおよび／またはシボが洗濯に耐えうるものではなかったことが確認された。